FR 2516686 A1 19830520 FR 8222177 A 19821231 La pr:sente invention est relative à un milieu d'enregistre- ment optique qui présente des performances d'enregistrement amé- liorées et qui peut 6 tre reproduit sous forme de réplique ou de duplicata sans étape de traitement ultérieur. Le brevet américain n 4 097 895 décrit un milieu d'enregis- t.rement optique ablatif conçu pour 8 tre utilisé dans un système d'enregistrement optique, ce milieu comprenant un matériau réflé- :hissarnt la lumière sui est recouvert d'une couche d'un mat-riau organique absorbant la lumière Un faisceau de iumière modulée, focalisée, tel que par exemple un faisceau lumineux émis par un laser i ions argon, iorsqu'il est dirigé vers le milieu J'enre- est-rement, vaporise ou enlève par ablation ia couch e absorbant a lumière, ce:ui dégage une ouverture dans cette couche et laisse -à découvert le matériau réfléchissant la luciè-e r'o ais- seur de la couche absorbant la'lumière est choisie de façon à r=au'r le e ouvoir ré'féchissant du milieu d'enregistrement. Dans la demande de brevet américain n 054 437 déposée le Juillet 'o?o par BELL, a été décrit un milieu d'enregistrement tiaue trizou che aolatif amélioré, destiné à être utilisé dans ie s-îstème d'enregistrement optique décrit dans le brevet ameéri- na' n 4 ? 7 395 citc ci-dessus Le miiieu d'enregistrement optique tri coucne comprend un matériau réfléchissant la lumière, une -ouc e m'um atériau transmettant la lumière recouvrant ie -ri- rli ssan et une couche d'un matériau absorbant ia _-iè re recouvrant la couche transmettant la lumière 'épais- eur Je la oucze absorbant la lumière est fonction ce d 'enais- e;.r e a zouch e transmetant la lumière et des constantes on- tques cu mst *'''riau r éft;issant la lumière et d es couches absor- nt e t;-nz,-etar t la lumière, afin de réduire le ouvo-ir de é'exon (r Sflectivité) optique du milieu d'enregistrement Une ferct maximaie de la lumière venant frapper le mileu "enre- -tre ent i ar-tir i'un faisceau de lumière modu'-:e, focalisée es ensu;te acscrb-ée et transformée en énergie thermique dans a zoucne absorbant la lumière L'énergie thermique enlève ou fait fondre '3 couche absorbant la lumière produisant ainsi une ouverture dans;a coucne et laissant à découvert au travers de a couche transmettant la lumière, la couche réfléchissant la iu- mière situee en -essous. f leccivité dans la zone de 'ouverture oratiuée sans a couche absorbant la iui*ère ust essen iellerment celle de la couche réfiéchissant la u re et elle est tres supérieure à 5 celle de ia région non d 4 gagée qui l'entoure Lors de la lecture effectuée cour restituer les informations contenues dans l'enre- gistrement, cette iférer nce de réflectivité est détectée par voie optique et elle est transformée en un signal électrique qui représente l'informat-ion enregistrée. Le milieu d'enregistrem enz r oucre décrit dans la demande de brevet Bell no 54 4357 ci tée ci-dessus, peut être formé d'un matér-au ré fléchissant a umèere constitué Dar de l'aluminium, d'une couche transmetant la Ilumière en bioxyde de silicium et d'une couch-e absorbant la iumière constituée de titane métallique ayant typiquement une épaisseur d'environ 2 1 nanom tres Ce milieu 'enregistrement r sente de bonnes caract rst icues d'archivage et un bon rapport signal-bruit lors de la lecture de l'enregu:trem ent qu'il contient, pour des puissances situses bien au-dessus de la nuissance de seuil nécessaire l'enregis- tre en, cecendant il Drésente une sensibilité d'ernegistrement comoarativement faible L-e rem lacement d'une couche de titane :che de telure augmente la sensibilité d'enregistre- as 5 -' a-e i'atitude au stockage (archivage) du milieu d'e registrement Il en résulte que pour des buts d'archivage on r re utiiser une couche constituée d'un matériau tel que le titane. est également pr-férable de reoroduire le milieu enre- gistré de façcn à oouvoir obtenir des coies multiples Ceen- d-nt, don,né que la cou ch' absorbant a luière est très mince, les ouvertures dans cette couche sont difficiles à repro- dunire or fc r er un original à partir ducuel on ceut obtenir des copies. 1 I est en conséquence préférable de pouvoir enregistrer des infora'tcn S en utilisant le mle d'enregistrement décrit dans -.mande de brevet aércain ell no 054 47 en raison de ses caractéristiques avantageuses d'enregistrement et de lecture, tout en étant capable en m 9 me temps de réaliser des reproductions ou répliques de 'information enregistrée. En conséquence cette invention a pour objet un milieu d'en- registrement ontvique qui comprend une ccuche réfléchissant la lumiè-re, une couche transmetzant la lumière c-acée sur la couche rf.éc issa ne et une zouche absor rant a luère ecouvrant la couche transmettant la iumière, dans lequel la couche transmet- tant la lumière fond, se décompose ou se sublime unre temapra- ture inférieure d'au moins 300 C àl la température de fusion de a couche absorbant la lumière L'information est enregistrée soit sous la forme d'une ou plusieurs ouvertures à la fois dans la couche transmettant a lumière et dans la couche absorbante soit sous la forme de bulles ou de cloques dans la couche absor- bant la lumière. D L'invention vise également un procédé pour obtenir directe- ment des duplicata ou répliques de l'information enregistrée sous la forme de caractéristi-ues topographiques dans le miiieu d' enregistrement. D'autres caractéristiques et avantages de cette invention ressortiront de la descition faite c-arès en référence aux dessins annexés qui en illustrent divers exemples de réalisation non limnitatfs Sur les dessins: ia figure 1 est une vue schéeauique de la section droite d'un milieu d'enregistrement optique; O la figure 2 est une -ue schématioue representant la section doie d'un milieu d'enregistrement dans lequel a été enregis- trede l'information sous la forme d'ouvertures praticuées à la fois dans la couche transmettant la lumière et dans la couche absorbant la lumière; -la fiî-re 3 est une vue schématique représentant la section d.-riie d'un ilieu d'enregistrement optique dans iequel de I'if ormation a tté enregistr e sous la forme Je bulles ou de c'ocues dans la couche absorbant la lumière la fibare L représente les courbes de rapport signal- bruit lors de la lecture du milieu d'enregistrement optique selon I 'invention et d'un milieu d'enregistrement optique selon l'art antérieur, en fonction de i'énergie ou puissance de la lu- ere inzidence sur le milieu d'enregistrement; la figure 5 re P rsente i-s courbes du rapport signal-bruit lors de la lecture du milieu d'enregistrement optique selon l'invention et d'un milieu d'enregistrement opticue selon la technique antérieure en fonction de l'énergie ou puissance de la lumiere incidente sur le milieu d'enregistrement et, ia fiure 6 repr-sente de façon sc" matique la section osite i 'cn ailieu d'e-nregistreent selon ' Lrvention sur equel a été erregistrt de l'information et des couch es du modèle servant à ia réalisation des répiiques de _'enregis- trement. La figure I représente de façon sc ématique la section droite d'un milieu d'enregistrement 10 selon l'invention Le milieu, d'enregistrement optique 10 comarend: un substrat 12 ayant une surface 14; une couche rélléchissant ia lumère ayant une surface 18, cette couche 16 recouvrant la surface 14 du substrat '2; une couche 20 transmettant la lumi-ère ayant une surface 22, cette couche 20 recouvrant la surface 18 de _? cou- h:ne r-flé -c' issante 16 et une couche absorbant la lumière 24 ayant une surface 2 m, cette couche 24 recouvrant la surface 22 -de ia couce trnsmettant la lmière. La fiu-çre 2 est une-reorésentation sc e matiaue de la sec- tion droite d'un milieu d'enregistrement 50 selon I 'invention, dans iequel on a enregistré de l'information sous la forme d'ou- vertures praticu&êes à la fois dans la couche absorbant la lu- m ire et dans ceile transmettant la lumière L'identi fcation des couches du milieu d'enregistrement,0 correspond à celle du milieu '0 de ia figure 1 L'information a été enregistrée sous la forme d'une série d'ouvertures 54 réalisées à la fois dans la couche absorbant la lumière 24 et dans la couche transmettant la lumir-e 20 De façon typique, i'information est enregistrée en varier la ion Eueur des ouvertures 34 et des zones non deg-ges 52 situées entre les ouverrures 34 dans ia direc- tion d'unle piste Les longueurs des ouvertures 34 sont détermi- nées Dar la durée de l'exposition du milieu d'enregistre:ent au mineux d'enregistrement et par ia vitesse de déDlace- :en u: eu ad'enregistreent dans le plan focal du faisceau de lumire d'enregisrement La figure 3 illustre schnmatiquement un milieu d'enregistre- -ent 50 se on l'invention L'identification des couch'es de ce milieu 50 correspond à celle des couches des milieux d'enregis- trement 10 et,0 représentés aux figures 1 et 2 Après l'enregis- trement, la surface 26 du milieu d'enregistrement 50 comprend ces zones non exposées 52 et des zones exposées 54 dans les- quelles sont fo-rm Aes des bulles ou clocues 56 Le substrat 12 ^eut être réalisé en verre ou en matiè-re plasi ue telle que du chlorure de polyvinyle et de façon ty- npicue il se présente sous la forme d'un disque En variante, le substrat 12 peut également être constitué d'un matériau tel que aaluminium qui réfléchit la lumière à la longueur d'onde de l'enregistrement ce qui combine les fonctions de substrat et de la couche réfléchissant la lumière 16 Un substrat s'il est pré- sent, doit tre simplement suffisamment épais pour pouvoir sup- -orter le reste de la structure Etant donné que toute aspérité de la surface 14 du substrat 12, à l'échelle du diamètre de fais- ceau de lumière focalisée, produit du bruit dans le canal de si- chal lors de la lecture pour la restitution de l'enregistrement, in revêtement d'un matériau piastique, tel qu' une résine époxy, démos 4 sur la surface 14 avant le dé 4 ôt de ia couche réfléchis- sana la lumière, produit une surface microscopiquement isse et élimine cette source de bruit. La couche r_-flchissant la lumière 16 réflé -chit une frac- tior suscantielie de la lumière incidente la longueur d'onde d'enregistrement et el'le est typiquement formée d'un métal tel que l'quminiua ou l'or qui Dresentent un pouvoir réfiéchissant (r fleccivité) important De préférence, la couche réfléchissant ia iumi;-re r, fléchit au moins 50 % de la lumière incidente sur aecte ouch:e La couche réfléchissante 16, dont l'êoaisseur est tvi;que ent d'environ 50 à 60 nanomnètres, peut être dêeosee sur surface 14 u i;ustrat 12 en utilisant des techniques d'éva- potation s Cus vise. _a coucae tra-nsmettant la lumière 20 est for mée d'un maté- riau ui est essentieilement transparent à la longueur d'onde d'enre:streent et qui présente une température de fusion qui est inf-reure de plus de 500 C à la température de fusion du z matériau ui constitue la couche absorbant la lumière 24 Pour des t C-riaux r pondant à ces critères, la conduction thermique :art:r de la Couche absorbant la lumière dans la couche trans- mettant la lumpère fait atteindre au matériau transmettant la lumière son point de fusion, de sublimation ou de décomposition avant -ue ia couche absorbant ia lumière atteigne sa température de fusion Si le matériau transmettant la lumière fond, la struc- ture devient instable et des tensions superficielles peuvent ame- ner le mazt riau dans la touche transzettant la lumière et dans celle absorban-t a umière à se redresser et a se soulever autour cu bord du trou cr e 'n -ense qu'il s'a;it ià d'une explication du mécanisme de l'enregistrement illustré Dar la figure 2 Si le matériau transmettant la lumière se décompose ou se sublime, ou si sa tension de vapeur augmente rapidement lorsqu'on appro- che de la température de fusion, la pression des gaz emprisonnés peut créer une bulle ou un S cloque dans la couche absorbante On pense qu'il s'agit là d'une explication du mécanisme de l'enre- gistrement illustré par la figure 5. Pour un matériau donné i'épaisseur de la couche de trans- mission déterminre le profil de zempérature dans cette couche. Pour une couche de transmission mince, le différentiel de tempé- rature entre les surfaces opposées de ia couche esv faible, ce cui nermet à une part-e de 'épaisseur de fondre Pour une cou- cne de transmission é-aisse, ia tempé rature à la surface de la couche adjacente à la touche absorbant la lumière peut atteindre ou dépasser la temp Yrature de fusion, de décomposition ou de su- blimation du matériau constituant la couche de transmission, alors que la te:nmprature sur _a surface opposée de a couche de transmission reste bien en-dessous de cette température critique. Dans ce cas la couche absorbant la lumière peut se déformer sans qu'il se oroduise une fusion complèe de la couche de transmis- sion. L'épaisseur de la couche transmettant la lumière est donc un oorromis entre l''paisseur nécessaire pour produire un pou- c' aissant (réfecivité) réduit pour le milieu d'ene- gi:sme z et l'épaisseur recuise en fonction de considérations thermicues pour permettre la fusion ou l'évaporation de la cou- ne de transmission de la lumière Des é'aisseurs de la couche zettant la lumière comprises entre 10 nanomètres et 500 nan, -res environ conviennent et on Drefère utiliser des épais- seurs co ises entre 30 nanomeres et 100 nanomètres environ. Les maceriaux Gui conviennent pour réaliser ia couche trans- mettant la lumière sont notamment le fluorure de magnésium, qui fond à une température de 1261 C ou le fluorure de plomb dont le point de fusion est de 855 C, ces valeurs devant être comparées à la température de fusion de o 668 C du titane Par ailleurs, le bioxyde de silicium utilisé lans ia technicue anzerieure fond à une tempèrature comprise entre 1650 et 1700 C, valeur compara- ble nu point de fusion Cu ti ane constituant la couche absorbant Lumire e f lucorure de mna F si um et Ze f' uo Drura 'de rzlcmb auvent tre déêposés sur la surf ace 18 de la acouch,-e ré,f lé chi ssant a lumière A 1 i en mettant en oeuvre 'des techniaues classi cues La couch-e absorbant la lumière 24 est constituée d'un ma- qa ui absorbe la lumière à la longueur 1 d' onde de 1 ' enregis- -remen-c Parmi les matériaux a Doro Driî S a 'a constitution de cette couche on peut ci ter le titane, le platine, le rhodium, Lrle nickel, le chrome, le manganèse et le van-adium, qui n Deuvent etre d_éDosés en util isant des tech-n:cues d'é_va-ooration classiques ou des techniques d'é_vaporati'on par faisceau électro nique Des ép Daisseurs ompr 2 Ses entre 2 nnmte et 25 nano -metres environ co Dnviennent pour cette couche _ 24 absorbant la lu mière et on oréfère utiliser des ena 4 _aseurs _omnr 4 ses entre 2 nanon, ètres et 12 manomètres environ Aorès exoosition 1 'ams I oneire certains de ces matériaux s' oxydent 2 artielle-ment en lais sant 'Une couche absorbante qui est plus mlince que lacouche dé- p)osée à -''gieet effet peut etre zomnjenseen déposant uner couche qui est plus ns ue désirér, l'oxydation ul téri-eure réduisant 1 ' éc- iaisseur effective de cette o-uche à, la valeur dé-', siree Les én 1 aisseurs de la coucâe ansoroante indiquées ici son-t des valeursdéies Les nrocédês d'enregistrement illustr Aes par les figures 2 et dîfrn esnillmn e exd milieu c r mne ntce la tecnn-;cue a 3 nterieure qui compi Dr end une couche d alu- cium trnmtat La Lmreet une couchne de titane ou de tel Lure absorbant 'La luir Dans c:e milieu, 1 'ifrainest enregistrée nar l a formation d'ouvertures rêalisé-Ces dans la co>uche d'absorpt-ion seule La sensibilité d'enire Fgist -rement de ce mili eu a-ugmentait lorsque les épaisseurs des couches transmet- tant et rféisatla lmreétaient réaglées pour réduire -i un mninizum, le pouvoir rélcisn u inilieu d'enregi-strement. fin d'Lmnrou de réduire les défauts de signaux pro- voiu 4 és par la nocussiè-re de surface qui précipite de 'l'atmospr è'-re environnante, on peut appliquer une couchae suuplèmentai re ayant uine épaisseur d'envir-on 0,05 m-m -à I mm, sur la couche absorbant la luir Les pirticules de poussiere qui se déposent sir l surfacesucêri-_eure de la couche sc Lerai 'nt loséli _ 25 1 2516686 gn-es -u lan focal da syst,ème optique si bien que leur effet sur 'enre-;_streme nt ou lors de la lecture de l'information con- tenue dans le milieu, est considérabiement réduit Une résine de sli'cone e Sa un matériau ap Droprié pour cette application On nutilsera oas de couche supplémentaire lorsque l'on désire réa- iser une reo roduc ion (réplique) de l'information enregistrée. On a effectué des essais avec des milieux d'enregistrement selon i'invention réalisés sous la forme de disques, en enregis- trant de l'information vidéo avec une largeur de bande de signal de O à environ 4,2 z encodée sur une porteuse modulée en fré- cuence, avec une déviation allant de 7 -z à 10 Hlz environ La ualité des enregistrements réalis Len utilisant un laser à l'ar- o-mou ulé a été éva, me surant le ra pport signal-bruit de l'information vidéo lue rest ituéee en fonction de l'énergie ou puissance incidente sur le disque. Le rapport signal-bruit lors de la lecture pour la restitu- ichn de l'enregistrement est défini comme étant le rapport du si- gnal vi éo crête à crête à la racine carrée moyenne de bruit dans toue ia a E-geur de bande vidéo te que mesurée par l'appa- reil de mesure de bruit modèle 1430 fabrqué ar la firme amnéri- cai e Tektronix Sorp de Beaverton, Oregon. Les exemples suivants qui n'ont bien entendu aucun carac- ère i i i, illus trent divers modes de mise en oeuvre de c;,%re *'er,on. Exemple 1 _ ^ ure 4 illustre 'e comportement à l'enregistrement d'un l eu d'enregistrement comprenant une couche d'aluminium nt la lumière, une couche de fluorure de magnésium : e t la iuziè-e ayant une épaisseur d'environ 42,5 nano- mèt-res et une couche de titane absorbant la lumière présentant une épaisseur de l'ordre de 7 nanomètres Ces épaisseurs étaient telles oue L'on a obtenu un pouvoir réfléchissant (réflectivité) minimal e 5 à la ongueur d'onde de 488 nanomètres du faisceau lumineux d'enregistreent Sur cette même figure on a représenté le comportement à ''enregistrement d'un disque selon l'état an- térieur de la technique comportant une couche transmettant la lumière cznstituée de Si O 2 On a mesuré dans les mêmes condi- tions une réflectivité de 55 à 488 nm Le seuil pour l'enregis- trement se situe sensiblement Dour le meme niveau d'énergie Q incidente Le disque comportant une couche transmettant ia lu- mière constituée de fluorare de magnésium présente un rapport signal-bruit bien plus élevé pour un domaine d'énergies inciden- tes situé Juste au-dessus de la valeur de seuil. Pour tout le domaine d'énergies ou de puissances d'enregis- trement, une ouverture a été formée à la fois dans la couche transmettant la lumière et dans la couche absorbant la lumière. Exemple 2 La figure 5 illustre le comportement à l'enregistrement d'un milieu d'enregistrement constitué d'une couche d'aluminium réfléchissant la lumière, d'une couche de fluorure de magnesium transmettant la lumière, ayant une éoaisseur Je 85 nanomètres et d'une couche de titane absorbant la lumière, d'une oaaisseur de 7 nanomètres Ces épaisseurs, étaient telles que le pouvoir -réflécissant (réfiectivité) à 488 nanomètres du milieu d'enregis- trement a été réduit à seulement 16 %l environ Sur cette mame fi- gure on a renrêsenté le comportement a l'enregistrement d'un disque selon la technique antérieure comportant une couche de transmission au bioxyde de silicium avec une rèflec'ivi, ce;" 483 nanometres Conmme dans i'exemple précédent, le seuil pour l'enregistrement se situe sensiblement pour le m me niveau de puissance ou d'énergie incidente Le disque comportant la couche de transmission en fluorure de magnésium présentait un rapport siúnai-nruit plus élevé sur tout le domaine des énergies ou - puissances incidentes mesurées, particulièrement juste au-dessus du seuil. Sur le domaine d'énergie incidente marqué B sur la courbe ouze eure de la figure 5, seules des bulles ou des cloques se sont formées dans la couche absorbante Le point marqué B/P sur la courbe désigne la r 4 égion de transition ou se forment des bulles avec ouvertures 'u-delà de ce point, l'information a été e,-eistr Aée dans des couches 20 et 24 de la figure 5. Orn a ralisé des répliques de l'infor tion enregistrée en mettant en oeuvre des techniques classiques dans ce domaine, en remplaçant un milieu d'enregistrement tel que décrit ci-dessus, dans lequel i'information a été enregistrée sous la forme de ca- ractéristiques topographiques d'une amplitude appropriée plication La figure 6 est une représentation schématique d'un milieu d'enregistrement 60 muni des couches nécessaires la 2 5 1 6 6 8 6 rerrodu-1 ion de -zoucies du =i- l eu d 'e,,re P-J strement et les caractr Js-t 4 ques de 1 1 inf ormatio-M enregistrée correspondent -3 cel"es utuil-_;s%-ees dans 'les figures et 2. Aprés enregistrement de il J-nformaỉon, une couche 62 a été formée sur la surface 2 % 5 du mî_-_eu d'enregistrement La couche du revêtement 32 peut î-tre -'orm 4-e par évaporation cb metaux tels que or Du le cuivre ou par plaauage -eelectrol-tique d'un rii-f-ta', tel ue du nickel La couche 0-2 ainsi -eorm ee ancre conforme, l J exez-Dte de trois et électriquement conductr J 1:e De fa- Dn z, p-Jcue, cette coucte peut -)rèsenter une d'e 30 a- ni D:z-,tres à 120 manomètres environs ne :ZUC _ 54 de-vant ser-jir d'Dr;r nai est en-suite sur la surface 6 q S de la cou, e de revêtement 2 en urilisant une tecbnique -elle qu'-n dépôt; ine co-ac-e -e nic'-e' ou de cuivre, ayons -Je pr_'-_férence une -:_paîsseur -de l'ordre de 2 'DO, icromézres m-zroml-tres, Cu 4 _ est , la fois auzo:Dortante et exempte de contraintes zonvient à cet effet. 7 a zouc - - Dr_ 4 g-na'_e E 4 oortan-, la coac' e - 2 est alors sé- Da- rée d 1 enregistrement ce cuî:roduj -1 une rp' î me al de 1 enregistrée sous for-le 'De mettant -de r eal Ser des Co-Dies d;e 'L'information enregistrêle. lse Zes rc ar-,4 i, de milli e N re -ris tre- _"lues P 'ID 2 a rse S c: u e -'nforat 4 cr é-Iaî: sous la forme Du soins la f r 7 e lue bulles ou de zl-o;u ies comme dans .es e- ce es I r -':' -Les ecchan-,illons ont té ensuite 1-eve-lus on couclie 'or a-j- mnt une _na_ 4 sseur d'environ z: -Adultes et ens,,i 4 te 'une couche de n ckel ir 4 senta-t une e ja sseur d'environ _ 2 f:0 m Jcrométres, couche etant aj-3,-1-Jquée -r -_ectro I-jtîque l,es z A-:'_ 4 _ques ont u -,ul 'enregi stre'enteton es a ex:-_ 4 néesenut: =ant un: 4-c osco- je -é;'_ec-;rcnîcue à ba';ayage Zette -_eva Iuat_-:on a montré ue dans chacue cas on avai -formé une r -'-j 14-que fidèle. meure bien entende que mazette Invention n'est:)as aux exemples de réal; sation d_crits et reprèsentés mains ue,_,Ie en eng -lobe toutes 'Les variantes. 2 2516686 REVENDICATIONS l Procédé de reproduction de répliques de l'information enre- gistrée sur un milieu d'enregistrement optique dans un système d'enregis- trement utilisant un faisceau de lumière modulée ayant une longueur déter- minée, caractérisé en ce qu'il consiste à former un milieu d'enregistrement ( 10, 20, 50, 60) qui comprend une cou- che réfléchissant la lumière de ladite longueur d'onde ( 16), une couche trans- mettant la lumière ( 20) placée sur ladite couche réfléchissante, constituée d'un matériau essentiellement transparent à la lumière de ladite longueur d'onde, présentant une épaisseur d'au moins 10 nanomètres et qui fond, se O décompose ou se sublime à une température qui est inférieure d'au moins 300 'C à la température de fusion du matériau constituant la couche absorbant la lumière et une couche absorbant la lumière ( 24) placée sur ladite couche transmettant la lumière et constituée d'un matériau qui absorbe la lumière à ladite longueur d'onde; r exposer ce milieu d'enregistrement audit faisceau de lumière modulée pour y former une piste d'information, cette dernière comprenant une séquence d'ouvertures ( 34) dans lesdites couches de transmission ( 20) et absorbantes ( 24) ou une séquence de bulles ou de cloques ( 56) dans ladite couche absorbante, i les variations de longueurs des ouvertures ou des bulles et/ou les variations 0 de l'espacement ( 32, 52) entre des ouvertures ou bulles successives étant; représentatives de l'information déposer sur la surface exposée munie desdites ouvertures ou bulles une couche de contact conforme et conductrice ( 62) déposer sur cette couche de contact ( 62) une couche formant original ( 64) dont l'épaisseur est telle que ladite couche originale ( 64), recouverte de ladite couche de contact ( 62) soit autoportante lorsqu'elle est séparée dudit milieu d'enregistrement et, séparer dudit milieu d'enregistrement ladite couche originale( 64) portant la couche de contact. 3 2 Procédé selon la revendication 1, caractérisé en ce que ladite couche transmettant la lumière ( 20) est constituée d'un matériau choisi dans le groupe qui comprend le fluorure de magnésium et le fluorure de plomb. 3 Procédé selon l'une des revendications 1 ou 2, caractérisé en ce que l'épaisseur de la couche de transmission est comprise entre 10 nano- metres et 500 nanomtres environ. 4 Procédé seion la revendication I, caractérisé en ce que ladite couche absorbant la lumirnière ( 214) est constituée d'un matériau choisi dans le roupe qui comprend le titane, le platine, le rhodium, l'or, le nickel, le clrorne, le manganèse et le vanadium. Procédé selon la revendication 1, caractérisé en ce que l'épais- seur de ladite couche absorbante (i 24) est comprise entre 2 et 25 nanormètres. 6 Procédé selon la revendication 1, caractérisé en ce que ladite couche de contact ( 62) est constituée d'un matériau choisi dans le groupe comprenant 'or, le cuivre et le nickel. Procédé selon la revendication 1, caractérisé en ce que ladite couche originale ( 64) est constituée d'un matériau choisi dans le groupe com- prenant le cuivre et le nickel.